(57)【要約】【課題】本発明の課題は、インキ成分と反応して発生する金属塩析出物を抑制し、潤滑性を向上することで、筆記性能を向上する筆記具用油性インキ組成物及びそれを用いた筆記具を提供することである。【解決手段】着色剤、有機溶剤、没食子酸エステルを含んでなることを特徴とする筆記具用油性インキ組成物。【選択図】        なし【特許請求の範囲】
【請求項１】
着色剤、有機溶剤、没食子酸エステルを含んでなることを特徴とする筆記具用油性インキ組成物。
【請求項２】
前記没食子酸エステルのアルキル基の炭素数が、１〜１８であることを特徴とする請求項１に記載の筆記具用油性インキ組成物。
【請求項３】
前記没食子酸エステルの含有量が、インキ組成物全質量に対して、０．１〜５．０質量％であること特徴とする請求項１または２に記載の筆記具用油性インキ組成物。
【請求項４】
前記筆記具用油性インキ組成物に、分岐鎖を有する脂肪酸を含んでなることを特徴とする請求項１ないし３のいずれか１項に記載の筆記具用油性インキ組成物。
【請求項５】
前記分岐鎖を有する脂肪酸の含有量が、インキ組成物全質量に対して、０．１〜１０．０質量％であること特徴とする請求項４に記載の筆記具用油性インキ組成物。
【請求項６】
請求項１〜５のいずれか１項に記載の筆記具用油性インキ組成物が収容されてなることを特徴とする筆記具。
【発明の詳細な説明】
【技術分野】
【０００１】
本発明は筆記具用油性インキ組成物及びそれを用いた筆記具に関し、さらに詳細としては、インキ成分と反応して発生する金属塩析出物を抑制し、潤滑性を向上することで、筆記性能を向上する筆記具用油性インキ組成物及びそれを用いた筆記具に関するものである。
【背景技術】
【０００２】
従来より、筆記具用油性インキ組成物において、着色剤、有機溶剤、樹脂などを含有した筆記具用油性インキ組成物が提案されている。
【０００３】
このような筆記具用油性インキ組成物としては、特開平６−２１２１１１号「油性ボールペン用インキ組成物」、特開平８−４１４０８号「油性ボールペン用インキ組成物および油性ボールペン」、特開平８−１３４３９３「ボールペン用油性インキ」が開示されている。
【特許文献１】「特開平６−２１２１１１号公報」
【特許文献２】「特開平８−４１４０８号公報」
【特許文献３】「特開２００６−８９７４号公報」
【発明の概要】
【発明が解決しようとする課題】
【０００４】
しかしながら、特許文献１、２の油性ボールペン用インキ組成物を用いて筆記具にした場合、チップ材やインキ収容筒として、ステンレス、ブラス、洋白材などの金属類を用いたボ−ルペンチップ本体やインキ収容筒よりマンガンイオン、クロムイオン、銅イオン、亜鉛イオン、ニッケルイオン等の金属イオンが溶出し、インキ成分と反応して金属塩が発生してしまい、筆記不良の原因を起こす課題があった。
【０００５】
さらに、筆記性能を向上するために、特許文献３のように、Ｎ−アシルアミノ酸、Ｎ−アシルメチルタウリンなどの界面活性剤を用いて潤滑性を向上する技術が多数あるが、この場合、ある程度潤滑性を向上することが可能であるが、インキ中で、金属製のボールペンチップ本体やインキ収容筒などから溶出した金属イオンと反応しやすく、金属塩を発生しやすい。そのため、筆記性能を向上させるために、新たな界面活性剤を用いる場合においても、インキ中での金属塩を抑制する課題がある。
【０００６】
そのため、特許文献１〜３のように、着色剤、有機溶剤、界面活性剤、樹脂などのインキ成分の選定によって、金属製のボ−ルペンチップ本体やインキ収容筒との相性もあり、インキ中で反応して発生した金属塩などの析出物の対処法が非常に重要となる。
【０００７】
本発明の目的は、インキ成分と反応して発生する金属塩析出物を抑制し、潤滑性を向上することで、筆記性能を向上する筆記具用油性インキ組成物を得ることである。
【課題を解決するための手段】
【０００８】
本発明は、上記課題を解決するために
「１．着色剤、有機溶剤、没食子酸エステルを含んでなることを特徴とする筆記具用油性インキ組成物。
２．前記没食子酸エステルのアルキル基の炭素数が、１〜１８であることを特徴とする第１項に記載の筆記具用油性インキ組成物。
３．前記没食子酸エステルの含有量が、インキ組成物全質量に対して、０．１〜５．０質量％であること特徴とする第１項または第２項に記載の筆記具用油性インキ組成物。
４．前記筆記具用油性インキ組成物に、分岐鎖を有する脂肪酸を含んでなることを特徴とする第１項ないし第３項のいずれか１項に記載の筆記具用油性インキ組成物。
５．前記分岐鎖を有する脂肪酸の含有量が、インキ組成物全質量に対して、０．１〜１０．０質量％であること特徴とする第４項に記載の筆記具用油性インキ組成物。
６．第１項〜第５項のいずれか１項に記載の筆記具用油性インキ組成物が収容されてなることを特徴とする筆記具。」とする。
【発明の効果】
【０００９】
本発明は、インキ成分と反応して発生する金属塩析出物を抑制し、潤滑性を向上し、ボール座の摩耗を抑制して、筆跡にカスレが発生せず、筆記性能を向上する筆記具用油性インキ組成物及びそれを用いた筆記具を得ることができた。
【発明を実施するための形態】
【００１０】
本発明の特徴は、筆記具用油性インキ組成物に、没食子酸エステルを含んでなることを特徴とするものである。
【００１１】
（没食子酸エステル）
本発明で用いる没食子酸エステルについては、没食子酸と、アルコールとから調製されるエステルであり、下記一般式（化１）のように示される。没食子酸エステルを含有することで、インキ成分と反応して発生する金属塩析出物を抑制し、さらに潤滑性を向上し、ボール座の摩耗を抑制する両方の効果が得られるが、これについて、詳細説明する。
【化１】
2018024721.tif 000002
【００１２】
没食子酸エステルを含有することで、筆記具部材のボールペンチップ本体、インキ収容筒などに、ステンレス、ブラス、洋白材などの金属類を用いた場合において、ボ−ルペンチップ本体、インキ収容筒よりマンガンイオン、クロムイオン、銅イオン、亜鉛イオン、ニッケルイオン等の金属イオンが溶出し、インキ成分と反応して金属塩を発生する前に、没食子酸エステルの−ＯＨが、ボ−ルペンチップ本体やインキ収容筒などの金属類や、インキ中の金属イオンと適当なモル比で金属錯体を形成し、金属塩析出物を抑制すると推測する。特に、ボールペンの場合は、ボールペンチップ本体とボールの隙間より、経時的な吸湿による金属イオンの溶出の影響も考えられるので、没食子酸エステルを含有することは、より効果的である。
【００１３】
さらに、没食子酸エステルを含有することで、潤滑性を向上する効果も得られる。これは、没食子酸エステルの−ＯＨが、ボ−ルペンチップ本体やボールなどの金属類の表面に吸着し、前記没食子酸エステルのＣＯＯＲによって、潤滑膜を形成することで、潤滑性を向上し、ボール座の摩耗を抑制し、筆跡に線飛び、カスレがなく筆跡を良好とすることができると推測する。特に、潤滑性を向上することを考慮すれば、没食子酸エステルのＲ（アルキル基）の炭素数は、１〜１８であることが好ましい。さらに、潤滑性を考慮すれば、Ｒ（アルキル基）の炭素数は、５〜１８であることが好ましい、これは、Ｒ（アルキル基）の炭素数を５以上として、分子構造を大きくすることで、より潤滑膜を形成しやすくするためであり、より潤滑性を考慮すれば、Ｒ（アルキル基）の炭素数は、１０〜１８であることが好ましく、さらに、Ｒ（アルキル基）の炭素数は、１０〜１８であると耐水性（筆跡が水で濡れた際のインキの紙面へのにじみを抑制する）を向上する効果があるため、好ましい。
【００１４】
没食子酸エステルについては、具体的には、没食子酸メチル、没食子酸エチル、没食子酸プロピル、没食子酸ブチル、没食子酸ペンチル、没食子酸ヘキシル、没食子酸ヘプチル、没食子酸オクチル、没食子酸ノニル、没食子酸デシル、没食子酸ラウリル、没食子酸ステアリル等が挙げられる。
【００１５】
また、没食子酸エステルの含有量は、インキ組成物全量に対し、０．１〜５．０質量％がより好ましい。これは、０．１質量％より少ないと、所望の金属塩抑制効果が得られにくい傾向があり、５．０質量％を越えると、インキ経時が不安定になりやすい傾向があるためであり、その傾向を考慮すれば、０．１〜３．０質量％が好ましく、より考慮すれば、０．３〜２．０質量％が、最も好ましい。
【００１６】
（分岐鎖を有する脂肪酸）
さらに、分岐鎖を有する脂肪酸を含んでなることが好ましい。これは、分岐鎖を有する脂肪酸を含有することで、吸着膜を形成して、没食子酸エステルとの相互作用によって形成される潤滑膜が、より潤滑性の優れる潤滑膜によって、通常筆記（１００〜２００ｇ）の潤滑性だけではなく、高筆圧筆記（５００ｇ）における潤滑性を向上して、ボールの潤滑性を保ち、ボール座の摩耗を抑制し、筆跡に線飛び、カスレがなく、良好な筆跡とすることを可能とする。
【００１７】
前記分岐鎖を有する脂肪酸については、Ｒ１（アルキル基）の炭素数が１４〜２２であることが好ましい。これは、上記数値範囲内であれば、油性インキ中で溶解安定させることができ、より安定な吸着膜を形成することで、より潤滑性を向上して、高筆圧筆記（５００ｇ）におけるボール座の摩耗を抑制することを可能とする。
【００１８】
分岐鎖を有する脂肪酸の中でも、Ｒ１（アルキル基）の炭素数が１６〜２０であるものを用いることが好ましい。これは、分岐鎖を有し、Ｒ１（アルキル基）の炭素数１６以上であると、ボールペンチップのボールやチップ本体の金属表面に吸着した前記分岐鎖を有する脂肪酸のアルキル鎖が嵩高い構造を有することで、該金属表面を覆う面積が多くなることで、金属接触を緩和し、潤滑性を向上しやすくし、高筆圧筆記（５００ｇ）における潤滑性を向上しやすくなるためで、また、分岐鎖を有し、Ｒ１（アルキル基）の炭素数２０を越えると、嵩高過ぎる構造により、分子同士が立体的に反発するおそれがあり、金属表面への吸着を阻害し、潤滑性を損ないやすいためである。さらに、没食子酸エステルとの相互作用によって形成される潤滑膜によって、より潤滑性を考慮すれば、前記Ｒ１（アルキル基）の炭素数が１８〜２０であることが好ましく、イソアラキン酸（炭素数２０）、イソステアリン酸(炭素数１８)の中から選択することが好ましい。特に、イソステアリン酸(炭素数１８)は、潤滑性を向上しやすいバランスのとれた嵩高い構造を有することで、より高筆圧筆記（５００ｇ）における潤滑性が向上しやすいため好ましい。
【００１９】
また、前記分岐鎖を有する脂肪酸のＲ１（アルキル基）の炭素数が１４〜２２である分岐鎖を有する脂肪酸の中には、ドライアップ時の書き出し性能を向上できるものもある。ドライアップ時の書き出し性能を向上するものとしては、上記のイソアラキン酸（炭素数２０）、イソステアリン酸（炭素数１８）が挙げられ、イソアラキジル基、イソステアリル基を有すると、ボールペンチップ先端で形成されるインキ被膜を柔らかくする効果があり、ドライアップ時の書き出し性能を向上することができる。その中でも、よりインキ被膜を柔らかくして、ドライアップ時の書き出し性能を考慮すれば、イソアラキジル基を有するイソアラキン酸（炭素数２０）を用いることが好ましい。特に、ノック式筆記具や回転繰り出し式筆記具等の出没式筆記具においては、キャップ式筆記具とは異なり、常時ボールペンチップが外部に露出した状態であるため、ドライアップ時の書き出し性能に影響しやすいため、好ましい。
【００２０】
また、前記分岐鎖を有する脂肪酸の含有量は、インキ組成物全量に対し、０．１質量％より少ないと、高筆圧筆記（５００ｇ）における潤滑効果やドライアップ時の書き出し効果が得られないおそれがあり、１０．０質量％を越えると、インキ経時安定性に影響するおそれがあるため、インキ組成物全量に対し、０．１〜１０．０質量％が好ましく、より高筆圧筆記（５００ｇ）における潤滑性を考慮すれば、０．５〜１０．０質量％が好ましく、さらに、インキ経時安定性などを考慮すれば、１．０〜５．０質量％が最も好ましい。
【００２１】
特に、前記分岐鎖を有する脂肪酸のインキ組成物全量に対する含有量をＡ、没食子酸エステルのインキ組成物全量に対する含有量をＢとした場合、０．１≦Ａ／Ｂの関係であることが好ましい。これは、インキ成分と反応して発生する金属塩析出物を抑制し、潤滑性を向上するばかりではなく、さらに、ドライアップ時の書き出し性能を向上するバランスを良くできるためで、より考慮すれば、１≦Ａ／Ｂ≦８の関係であることが好ましく、より考慮すれば、１≦Ａ／Ｂ≦５の関係が好ましい。
【００２２】
前記分岐鎖を有する脂肪酸のＲ１（アルキル基）の炭素数が、１４〜２２である分岐鎖を有する脂肪酸については、具体的には、イソアラキン酸、イソパルミチン酸、イソステアリン酸、イソミリスチン酸などが挙げられる。具体的には、イソパルミチン酸、イソステアリン酸、イソステアリン酸Ｎ、イソステアリン酸Ｔ、イソアラキン酸（日産化学工業（株）製）などが挙げられる。 
【００２３】
（有機溶剤）
本発明に用いる有機溶剤としては、芳香族アルコール溶剤を用いることが好ましい。これは、前記没食子酸エステルや、分岐鎖を有する脂肪酸を溶解安定し、長期間インキ経時安定性が得られやすく、さらに、芳香環を有することで潤滑性も向上しやすいため、好ましい。
【００２４】
また、芳香族アルコール溶剤以外としては、グリコールエーテル溶剤を用いると、吸湿しやすいため、形成された被膜を和らげ、ドライアップ時の書き出し性能も向上しやすいため、好ましい。そのため、本発明では、グリコールエーテル溶剤と芳香族アルコール溶剤を併用して用いることが好ましい。特に、潤滑性を向上することを考慮すれば、芳香環を有することが好ましいので、芳香族グリコールエーテル溶剤と芳香族アルコール溶剤を併用することが好ましい。
【００２５】
本発明に用いる有機溶剤としては、芳香族アルコール溶剤の具体例としては、ベンジルアルコール、フェニルエチルアルコール、メチルフェニルカルビノール、フタリルアルコール等があげられる。また、グリコールエーテル溶剤の具体例としては、エチレングリコールモノメチルエーテル、エチレングリコールモノエチルエーテル、エチレングリコールモノブチルエーテル、エチレングリコールジメチルエーテル、エチレングリコールモノフェニルエーテル、プロピレングリコールモノメチルエーテル、プロピレングリコールモノエチルエーテル、ジエチレングリコールジメチルエーテル、３−メトキシブタノール、３−メトキシ−３−メチルブタノール等が挙げられ、これらの有機溶剤は、１種又は２種以上用いることができる。
【００２６】
また、有機溶剤の含有量は、溶解性、筆跡乾燥性、にじみ等を向上することを考慮すると、インキ組成物全量に対し、１０．０〜７０．０質量％が好ましい。また、グリコールエーテル溶剤の含有量は、チップ先端での乾燥性を考慮すれば、全有機溶剤に対し、１０．０〜５０．０質量％が好ましく、より好ましくは１０．０〜３０．０質量％である。
【００２７】
本発明で用いる着色剤については、染料、顔料があるが、染料の種類については、油溶性染料、酸性染料、塩基性染料、含金染料、直接染料などや、それらの各種造塩タイプの染料として、酸性染料と塩基性染料との造塩染料、有機酸と塩基性染料との造塩染料、酸性染料と有機アミンなどの造塩染料があり、インキ中で造塩染料が分離し、金属製のボールペンチップ本体やインキ収容筒などから溶出した金属イオンと反応して金属塩を発生する可能性があるため、本発明のような没食子酸エステルを用いると効果的であり、好ましい。
【００２８】
また、顔料については、無機、有機、加工顔料などが挙げられるが、具体的にはカーボンブラック、アニリンブラック、群青、黄鉛、酸化チタン、酸化鉄、フタロシアニン系、アゾ系、キナクリドン系、ＤＰＰ系、キノフタロン系、スレン系、トリフェニルメタン系、ペリノン系、ペリレン系、ジオキサジン系、メタリック顔料、パール顔料、蛍光顔料、蓄光顔料等が挙げられる。潤滑性を考慮すれば、顔料を含有することが好ましい。これは、顔料を用いることで、ボールとチップ本体の隙間に顔料粒子が入り込むことで、ベアリングのような作用が働きやすく、金属接触を抑制することで、潤滑性を向上し、ボール座の摩耗を抑制する効果が得られやすいためである。特に、潤滑性の向上を考慮すれば、カーボンブラックを用いる方が好ましい。また、ボールペンチップ内部の隙間関係を考慮し、平均粒子径は、１〜３００ｎｍが好ましい。より好ましくは、１〜１５０ｎｍである。ここで、平均粒子径とは、体積基準の累積５０％平均粒径（Ｄ５０）のことである。平均粒子径の測定は、例えば、レーザー回折法、マイクロトラック粒度分布測定装置（日機装社製）によって測定できる。これらの顔料は、単独又は２種以上組み合わせて使用してもかまわない。
【００２９】
（樹脂）
本発明では樹脂を用いることが好ましい、具体的には、ポリビニルブチラール樹脂、ポリアセタール樹脂、ポリビニルアルコール樹脂、セルロース樹脂、ポリビニルピロリドン樹脂、ケトン樹脂、テルペン樹脂、アルキッド樹脂、フェノキシ樹脂、ポリ酢酸ビニル樹脂などが挙げられるが、インキ中での安定性に優れるようにするには、ポリビニルブチラール樹脂またはケトン樹脂を用いることが好ましい。
さらに、書き味を向上するためには、ポリビニルブチラール樹脂を用いることが好ましい。ポリビニルブチラール樹脂については、ポリビニルアルコール(ＰＶＡ) をブチルアルデヒド(ＢＡ)と反応させたものであり、ブチラール基、アセチル基、水酸基を有した構造であるが、従来技術としては、ポリビニルブチラール樹脂を顔料分散剤として、好適に用いた技術はあるが、本発明では、書き味を向上しやすくする効果がある。
【００３０】
これは、ポリビニルブチラール樹脂は、ボールとボール座との間に常に弾力性があるインキ層を形成して、直接接触しづらくするため、書き味を向上しやすくすることが可能となるためである。さらに、ポリビニルブチラール樹脂は、チップ先端で樹脂皮膜を形成し、ボールとチップ先端の間隙を覆うことで、インキ垂れ下がりを抑制するため、好ましいが、一方で、チップ先端の樹脂皮膜によって、ドライアップ時の書き出しが劣りやすい。
そのため、本発明のように、潤滑性を向上し、ボール座の摩耗を抑制して、かつ、ドライアップ時の書き出し性能を向上するには、前記分岐鎖を有する脂肪酸エステルと、ポリビニルブチラール樹脂を併用することが好ましい。
【００３１】
また、ポリビニルブチラール樹脂は、水酸基量２５ｍｏｌ％以上とすることが好ましい。これは、水酸基量２５ｍｏｌ未満のポリビニルブチラール樹脂では、有機溶剤への溶解性が十分でなく、十分な潤滑効果や、インキ垂れ下がり抑制の効果が得られにくく、さらに、吸湿性によるドライアップ時の書き出し性を考慮すると、水酸基量２５ｍｏｌ％以上のポリビニルブチラール樹脂を用いることが好ましいためである。また、前記水酸基量３０ｍｏｌ％以上のポリビニルブチラール樹脂は、書き味が向上しやすくなるため、好ましい。これは、筆記時において、ボールの回転により摩擦熱が発生することで、チップ先端部のインキが温められて、該インキの温度が高くなるが、前記ポリビニルブチラール樹脂は他の樹脂とは違い、インキ温度が高くなっても、インキ粘度を下がりづらくする性質があり、ボールとボール座との間に常に弾力性があるインキ層を形成して、直接接触しづらくするため、書き味を向上しやすい傾向がある。特に、油性ボールペンでは、高筆圧で筆記することも多いため、油性ボールペンでは効果的である。また、前記水酸基量４０ｍｏｌ％を越えるポリビニルブチラール樹脂を用いると、吸湿量が多くなりやすく、油性インキ成分との経時安定性に影響が出やすいため、水酸基量４０ｍｏｌ％以下のポリビニルブチラール樹脂が好ましい。そのため、水酸基量３０〜４０ｍｏｌ％のポリビニルブチラール樹脂が好ましく、さらに好ましくは、水酸基量３０〜３６ｍｏｌ％が好ましい。 
なお、前記ポリビニルブチラール樹脂の水酸基量（ｍｏｌ％）とは、ブチラール基（ｍｏｌ％）、アセチル基（ｍｏｌ％）、水酸基（ｍｏｌ％）の 全ｍｏｌ量に対して、水酸基（ｍｏｌ％）の含有率を示すものである。
【００３２】
また、ポリビニルブチラール樹脂の含有量は、油性ボールペン組成物中の全樹脂の含有量に対して５０質量％以上とし、主たる樹脂として用いることが好ましい。これは、ポリビニルブチラール樹脂の含有量が全樹脂の含有量の５０質量％未満となると、その他の樹脂によって、弾力性があるインキ層を形成するのを阻害してしまい、書き味の向上効果が得られなくなりやすく、さらにチップ先端の樹脂皮膜の形成を阻害してしまいインキ垂れ下がりを抑制できないためである。より書き味やインキ垂れ下がり性能を向上する傾向を考慮すれば、ポリビニルブチラール樹脂の含有量は、全樹脂の含有量に対して７０質量％以上が好ましく、さらにその傾向を考慮すれば、９０質量％以上が好ましい。
【００３３】
また、ポリビニルブチラール樹脂の平均重合度については、前記平均重合度は２００以上であると、インキ垂れ下がり性能が向上するとともに、インキの凝集力を高めることができ、ボール表面にインキが載りやすく、ボールにインキが残ることで、ボールとボール座の間にインキが入り込みやすいため、ボールがボール座と直接接触しづらくなるため、書き味を向上しやすい傾向がある。一方、前記平均重合度は２０００を超えると、インキ粘度が高くなりすぎて書き味に影響する傾向があるため、前記平均重合度は、２００〜２０００が好ましい。さらに、安定性を考慮すれば、前記平均重合度は１５００以下であることが好ましく、より書き味を考慮すれば、前記平均重合度は１０００以下が好ましい。そのため、前記平均重合度は２００〜１５００が好ましく、より好ましくは、前記平均重合度は２００〜１０００が最も好ましい。ここで、平均重合度とは、ポリビニルブチラール樹脂の１分子を構成している基本単位の数をいい、ＪＩＳＫ６７２８（２００１年度版）に規定された方法に基づいて測定された値を採用可能である。
【００３４】
ポリビニルブチラール樹脂については、具体的には、積水化学工業（株）製の商品名；エスレックＢＨ−３（水酸基量：３４ｍｏｌ％、平均重合度：１７００）、同ＢＨ−６（水酸基量：３０ｍｏｌ％、平均重合度：１３００）、同ＢＸ−１（水酸基量：３３±３ｍｏｌ％、平均重合度：１７００）、同ＢＸ−５（水酸基量：３３±３ｍｏｌ％、平均重合度：２４００）、同ＢＭ−１（水酸基量：３４ｍｏｌ％、平均重合度：６５０）、同ＢＭ−２（水酸基量：３１ｍｏｌ％、平均重合度：８００）、同ＢＭ−５（水酸基量：３４ｍｏｌ％、平均重合度：８５０）、同ＢＬ−１（水酸基量：３６ｍｏｌ％、平均重合度：３００）、同ＢＬ−１Ｈ（水酸基量：３０ｍｏｌ％）、同ＢＬ−２（水酸基量：３６ｍｏｌ％、平均重合度：４５０）、同ＢＬ−２Ｈ（水酸基量：２９ｍｏｌ％）、同ＢＬ−１０（水酸基量：２８ｍｏｌ％）などや、クラレ（株）製の商品名；モビタールＢ２０Ｈ（水酸基量：２６〜３１ｍｏｌ％、平均重合度：２５０〜５００）、同３０Ｔ（水酸基量：３３〜３８ｍｏｌ％、平均重合度：４００〜６５０）、同３０Ｈ（水酸基量：２６〜３１ｍｏｌ％、平均重合度：４００〜６５０）、同３０ＨＨ（水酸基量：３０〜３４ｍｏｌ％、平均重合度：４００〜６５０）、同４５Ｈ（水酸基量：２６〜３１ｍｏｌ％、平均重合度：６００〜８５０）、同６０Ｔ（水酸基量：３４〜３８ｍｏｌ％、平均重合度：７５０〜１０００）、同６０Ｈ（水酸基量：２６〜３１ｍｏｌ％、平均重合度：７５０〜１０００）、同７５Ｈ（水酸基量：２６〜３１ｍｏｌ％、平均重合度：１５００〜１７５０）などが挙げられる。これらは、単独又は２種以上混合して使用してもよい。
【００３５】
前記ポリビニルブチラール樹脂の含有量は、インキ組成物全量に対し、３．０質量％より少ないと、樹脂皮膜形成量が足りないおそれがあり、書き味やインキ垂れ下がり性能が劣りやすく、４０．０質量％を越えると、ドライアップ時の書き出し性能やインキ中で溶解性が劣りやすいため、インキ組成物全量に対し、３．０〜４０．０質量％が好ましい。さらに、書き出し性能やインキ垂れ下がり性能を考慮すれば７．０質量％以上が好ましく、３０．０質量％を越えると、インキ粘度が高くなりすぎて書き味に影響する傾向があるため、７．０〜３０．０質量％が好ましい。
【００３６】
ポリビニルブチラール樹脂以外の樹脂は、インキ粘度調整樹脂や曳糸性付与樹脂を適宜用いてもよい。特に、曳糸性付与樹脂を配合することで、インキの結着性を高め、チップ先端における余剰インキ（泣きボテ）の発生を抑制しやすいため、曳糸性付与樹脂を含有することが好ましく、さらに、吸湿性があるため、前記ポリビニルブチラール樹脂によって、形成された皮膜を和らげ、ドライアップ時の書き出し性能も向上しやすいため、好ましい。曳糸性付与樹脂としては、ポリビニルピロリドンが好ましく、具体的には、アイエスピー・ジャパン（株）製の商品名；ＰＶＰ  Ｋ−１５、ＰＶＰ  Ｋ−３０、ＰＶＰ  Ｋ−９０、ＰＶＰ  Ｋ−１２０などが挙げられる。これらは、単独又は２種以上混合して使用してもよい。
【００３７】
本発明で用いる曳糸性付与樹脂の含有量は、油性ボールペン組成物中の全樹脂の含有量に対して０．１〜２０．０％であることが好ましい。これは、曳糸性付与樹脂の含有量が全樹脂の含有量の０．１％未満となると、余剰インキ（泣きボテ）の発生を抑制しにくい傾向があり、２０％を越えると、ポリビニルブチラール樹脂の効果を阻害しやすく、具体的には、チップ先端の樹脂皮膜の形成を阻害してしまいインキ垂れ下がりを抑制しづらくし、さらに弾力性があるインキ層を形成するのを阻害してしまい、書き味向上の効果が得られにくくしやすいためである。より余剰インキを抑制する傾向を考慮すれば、曳糸性付与樹脂の含有量は、全樹脂の含有量に対して０．５〜１０．０％が好ましく、インキ垂れ下がり性能や書き味が向上する傾向を考慮すれば、０．５〜７．０％が好ましく、さらにその傾向を考慮すれば、１．０〜４．０％が好ましい。
【００３８】
前記筆記具用油性インキ組成物のｐＨ値は５〜１２とすることが好ましい。これは、上記範囲であると、インキ経時安定性や、着色剤が分離による色調の影響が出にくいためである。
【００３９】
尚、本発明におけるｐＨ値は、筆記具用油性インキ組成物の測定方法において、油性インキを容器に採取し、イオン交換水を加えて、攪拌しながら加温し、加温後放冷し、蒸発した水分量を補充後、濾紙を用いて濾過する。その濾過したろ液の上層を用いて、東亜ディーケーケー社製IＭ−４０Ｓ型ｐＨメーターを用いて、２０℃にて測定した値を示すものである。
【００４０】
さらに、本発明の筆記具用油性インキ組成物に、有機アミンを用いても良い。特に、分岐鎖を有する脂肪酸を含む場合は、有機アミンによって中和させ、安定溶解させることで、長期間において、潤滑性を向上して、ドライアップ時の書き出し性能を向上する効果が得られやすいため、好ましい。有機アミンについては、オキシエチレンアルキルアミン、ポリオキシエチレンアルキルアミン等のエチレンオキシドを有するアミンや、ラウリルアミン、ステアリルアミン、ジステアリルアミン等のアルキルアミン、ジメチルラウリルアミン、ジメチルステアリルアミン、ジメチルオクチルアミン等のジメチルアルキルアミン等や、モノエタノールアミン、ジエタノールアミン、トリエタノールアミン、ジメチルエタノールアミン等のアルカノールアミンが挙げられる。それらの有機アミンの中でも、１級アミンだと反応性が強いため、着色剤の分離や、色調に影響が出やすいため、２級アミン及び／又は３級アミンを用いることが好ましい。特に、２級アミン及び／又は３級アミンの中でも、インキ経時安定性やｐＨ値を５〜１２にコントロールすることを考慮すれば、エチレンオキシドを有するアミン、ジメチルアルキルアミンが好ましい。これらは、単独又は２種以上混合して使用してもよい。
【００４１】
前記有機アミンの含有量は、インキ経時安定性、界面活性剤との中和性、ｐＨ値を考慮すると、インキ組成物全量に対し、０．１〜１０．０質量％が好ましく、より好ましくは、０．５〜５．０質量％である。
【００４２】
有機アミンについて、具体例としては、オキシエチレンアルキルアミン、ポリオキシエチレンアルキルアミンとしては、ナイミーンＬ−２０１（２級アミン）、同Ｌ−２０２（３級アミン）、同Ｌ−２０７（３級アミン）、同Ｓ−２０２（３級アミン）、同Ｓ−２０４（３級アミン）、同Ｓ−２１０（３級アミン）、同ＤＴ−２０８（３級アミン）（日本油脂（株）社製）等が挙げられる。アルキルアミンとしては、ファーミン８０（１級アミン）、ファーミンＤ８６（全２級アミン）、ファーミンＤＭ２０９８（３級アミン）、ファーミンＤＭ８６８０（３級アミン）（花王（株））等が挙げられる。これらは、単独又は２種以上混合して使用してもよい。
【００４３】
また、潤滑性やインキ経時安定性を向上させるために、界面活性剤として、リン酸エステル系界面活性剤、脂肪酸などを用いる場合には、インキ中に、リン酸基、脂肪酸基などが遊離して、金属製のボ−ルペンチップ本体、インキ収容筒の金属類と反応しやすく、金属塩を発生しやすいため、本発明のような没食子酸エステルを用いると効果的であり、好ましい。特に、リン酸エステル系界面活性剤、脂肪酸を用いる場合は効果的である。
【００４４】
また、インキ粘度を調整するために、水を含んでも良く、水の含有量は、インキ組成物全量に対し、０．１〜２０．０質量％が好ましい。この範囲より少ないと、所望の潤滑効果が得られないおそれがあり、この範囲を越えると、インキ経時が不安定性になるおそれがあるためである。よりインキ経時を良好にすることを考慮すれば、１．５〜８．０質量％が好ましく、最も好ましくは、４．０〜７．０質量％である。尚、水の添加方法は特に限定されないが、水以外の成分を適宜混合したインキ中に水をそのままの状態で添加しても、着色剤や樹脂などの油性ボールペン用インキ組成物に用いる成分に予め水分を吸湿や吸水させておいても良い。
【００４５】
また、その他として、潤滑性を向上させるために、界面活性剤として、リン酸エステル系界面活性剤、脂肪酸、フッ素系界面活性剤、シリコーン系界面活性剤や、陰イオン性界面活性剤または陽イオン性界面活性剤の造塩体を、粘度調整剤として、脂肪酸アマイド、水添ヒマシ油などの擬塑性付与剤を、また、着色剤安定剤、可塑剤、キレート剤などを適宜用いても良い。これらは、単独又は２種以上組み合わせて使用してもかまわない。
【００４６】
また、ボ−ルペンチップ本体、インキ収容筒などの材料は、ステンレス材、洋白、ブラス（黄銅）、アルミニウム青銅、アルミニウムなどの金属材や、ポリカーボネート、ポリアセタール、 ＡＢＳなどの樹脂材が挙げられるが、ステンレス材からなるボ−ルペンチップ本体、インキ収容筒などを用いた筆記具の場合には、ステンレス材に含まれるマンガンやクロム等のマンガンイオンやクロムイオンが、インキ成分と反応することによって金属塩を生じやすいため、本発明のような没食子酸エステルを用いると効果的であり、好ましい。
【００４７】
また、ボールペンチップのボールは、特に限定されるものではないが、タングステンカーバイドを主成分とする超硬合金ボールは、その結合材として、コバルト、ニッケル等を用いている。前記没食子酸エステルは、コバルト、ニッケル等の金属に対して、アミノカルボン酸のようなキレート剤よりも、ボールペンチップのボールを腐食させづらいため、腐食によるボールの回転抵抗を生じづらく、良好な書き味が得られやすく、超硬合金ボールに対して好適に用いることができる。
また、ボールの直径は、特に限定されないが、一般的には０．２ｍｍ〜２．０ｍｍ程度である。
【００４８】
実施例１の筆記具用油性インキ組成物は、着色剤として染料、有機溶剤としてアルコール系溶剤、グリコールエーテル系溶剤、樹脂としてポリビニルブチラール樹脂、分岐鎖を有する脂肪酸としてイソステアリン酸、没食子酸エステル、有機アミンとしてオキシエチレンアルキルアミン、曳糸性付与樹脂としはポリビニルピロリドン樹脂を採用し、これを所定量秤量して、６０℃に加温した後、ディスパー攪拌機を用いて完全溶解させて筆記具用油性インキ組成物を得た。具体的な配合量は下記の通りである。また、実施例１のｐＨは、IＭ−４０Ｓ型ｐＨメーターを用いて、２０℃にて測定したところ、ｐＨ＝７．４であった。
【００４９】
実施例１
着色剤（酸性染料と塩基性染料との造塩染料）                          ５．０質量％
着色剤（有機酸と塩基性染料との造塩染料）                            ５．０質量％
着色剤（顔料分散体、顔料分１７％、ピグメントブルー）              ２０．０質量％
アルコール系溶剤（ベンジルアルコール）                            ４５．０質量％
グリコールエーテル系溶剤（エチレングリコールモノフェニルエーテル）１０．０質量％
没食子酸エステル                                                    ０．５質量％
分岐鎖を有する脂肪酸（イソステアリン酸）                            ２．０質量％
ポリビニルブチラール樹脂
（エスレックＢＬ−１、水酸基量：３６ｍｏｌ％、平均重合度：３００）１０．０質量％
曳糸性付与樹脂（ポリビニルピロリドン樹脂）                          ０．５質量％
有機アミン（オキシエチレンアルキルアミン）                          ２．０質量％
【００５０】
実施例２〜１２
表に示すように、各成分を変更した以外は、実施例１と同様な手順で実施例２〜１２の筆記具用油性インキ組成物を得た。表に測定、評価結果を示す。
【表１】
2018024721.tif 000003
【表２】
2018024721.tif 000004
【００５１】
比較例１〜５
表に示すように、各成分を変更した以外は、実施例１と同様の手順で、比較例１〜５の筆記具用油性インキ組成物を得た。表に測定、評価結果を示す。
【表３】
2018024721.tif 000005
【００５２】
試験及び評価
実施例１〜１２及び比較例１〜５で作製した筆記具用油性インキ組成物を、インキ収容筒（ポリプロピレン製）の先端に、ボール（φ０．７ｍｍ）を回転自在に抱時したステンレス材のボールペンチップを装着するとともに、インキ収容筒内に、実施例１の油性ボールペン用インキ（０．２g）を直に収容してボールペンレフィルを（株）パイロットコーポレーション製の油性ボールペン（商品名：スーパーグリップ（登録商標））に配設して、油性ボールペンを作製し、以下の試験及び評価を行った。
【００５３】
チップ内の金属塩析出物試験：６０℃、湿度８０％、２週間経過後に光学顕微鏡（オリンパス社製）倍率１００倍にてチップ本体内のインキを顕微鏡観察した。
金属塩析出物がなく、良好のもの                               ・・・◎
金属塩析出物が微少に発生したもの                             ・・・○
金属塩析出物が発生したが、実用上問題のないもの               ・・・△
金属塩析出物が発生し、カスレや筆記不良などの原因になるもの   ・・・×
【００５４】
高筆圧筆記試験：荷重５００ｇｆ、筆記角度７０°、４ｍ／ｍｉｎの走行試験機にて筆記試験後のボール座の摩耗を測定した。
ボール座の摩耗が５μｍ未満のもの                                        ・・・◎
ボール座の摩耗が５μｍ以上、１０μｍ未満であるもの                      ・・・○
ボール座の摩耗が１０μｍ以上、２０μｍ未満であるが、筆記可能であるもの  ・・・△
ボール座の摩耗がひどく、筆記不良になってしまうのもの                    ・・・×
【００５５】
ドライアップ性能試験：手書き筆記した後、チップ先端を出したまま２０℃、６５％ＲＨの環境下に２４時間放置し、その後、走行試験で下記筆記条件にて筆記し、書き出しにおける筆跡カスレを評価した。
＜筆記条件＞筆記荷重２００ｇｆ、筆記角度７０°、筆記速度４ｍ／ｍｉｎの条件で、走行試験機にて直線書きを行い、筆跡カスレ長さを測定し、評価した。
筆跡カスレ５ｍｍ未満であるもの                 ・・・◎
筆跡カスレ５ｍｍ以上、１０ｍｍ未満であるもの   ・・・○
筆跡カスレ１０ｍｍ以上、２０ｍｍ未満であるもの ・・・△
筆跡カスレ２０ｍｍ以上であるもの               ・・・×
【００５６】
書き味：手書きによる官能試験を行い評価した。 
非常に滑らかなもの     ・・・◎ 
滑らかなもの           ・・・○ 
やや重いもの           ・・・△ 
重いもの               ・・・× 
【００５７】
インキ垂れ下がり性能試験：３０℃、８５％ＲＨの環境下にペン先下向きで７日放置し、チップ先端からのインキ漏れを確認した。
チップ先端のインキ滴がないもの                                ・・・◎
チップ先端のインキ滴がテーパー部の１／４以内のもの            ・・・○
チップ先端のインキ滴がテーパー部の１／４以上、１／２以内のもの・・・△
チップ先端のインキ滴がテーパー部の１／２以上のもの            ・・・×
【００５８】
実施例１〜１２では、チップ内の金属塩析出物試験、高筆圧筆記試験、ドライアップ性能試験、書き味、インキ垂れ下がり性能試験で良好な性能が得られた。
【００５９】
比較例１〜４では、没食子酸エステルを用いなかったため、金属塩析出物が発生し、カスレや筆記不良などが発生してしまった。
【００６０】
比較例５では、没食子酸エステルの代わりに、シリコーン系界面活性剤を用いたため、金属塩析出物が発生し、カスレや筆記不良などが発生してしまった。さらに、ボール表面を顕微鏡で観察したところ、腐食が見られた。
【００６１】
また、本実施例では、便宜上、軸筒内に、筆記具用インキ組成物を直に収容した油性ボールペン用レフィルを収容した油性ボールペンを例示しているが、本発明の筆記具は、軸筒をインキ収容筒とし、軸筒内に、筆記具用インキ組成物を直に収容した直詰め式のボールペン、筆記具であってもよい。
【００６２】
尚、ボールペンとした場合、ボールペンチップ本体内にステンレス材からなるボールを押圧するコイルスプリングを配設する場合には、金属製のボールペンチップ本体やインキ収容筒と同様に、インキ成分と反応して金属塩が発生するおそれがあるため、本発明の効果は顕著である。
【産業上の利用可能性】
【００６３】
本発明は、実施例のボールペンに限らず、万年筆、マーカー、サインペン、プレートペン等に好適に使用でき、さらに詳細としては、該筆記具用油性インキ組成物を充填した、キャップ式、出没式等の筆記具として広く利用することができる。